(57)【要約】【課題】  着色力に優れたイエロートナー、及びイエロートナーの製造に用いることができる顔料、及び顔料の製造方法の提供。【解決手段】  ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度の相対強度比（１１．１ｄｅｇ）／（１０．０ｄｅｇ）が、０．７以上であることを特徴とする顔料。【化１】2010265451.tif 000015【選択図】  図１
2010265451.tif 000002
【特許請求の範囲】
【請求項１】
式１で表される顔料であって、
ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度の相対強度比（１１．１ｄｅｇ）／（１０．０ｄｅｇ）が、０．７以上であることを特徴とする顔料。
【化１】
2010265451.tif 000010
【請求項２】
式２で表される化合物をジアゾ化後、式３で表される化合物とカップリングすることにより生成した化合物を、ハロゲン系芳香族溶媒中、１６０℃以上で加熱処理することにより得られる顔料であることを特徴とする請求項１に記載の顔料。
【化２】
2010265451.tif 000011
【化３】
2010265451.tif 000012
【請求項３】
前記ハロゲン系芳香族溶媒がｏ−ジクロロベンゼンであることを特徴とする請求項２に記載の顔料。
【請求項４】
式２の化合物をジアゾ化後、式３の化合物とカップリングし、その後、１６０℃以上のハロゲン系芳香族溶媒中で加熱処理する顔料の製造方法であって、
得られる顔料が請求項１に記載の顔料であることを特徴とする顔料の製造方法。
【化４】
2010265451.tif 000013
【化５】
2010265451.tif 000014
【請求項５】
前記ハロゲン系芳香族溶媒がｏ−ジクロロベンゼンであることを特徴とする請求項４に記載の顔料の製造方法。
【請求項６】
請求項１に記載の顔料と、分散媒として有機溶剤とを含むことを特徴とする顔料分散体。
【請求項７】
少なくとも、結着樹脂、着色剤及びワックス成分を含有するイエロートナー母粒子を有するトナーであって、該着色剤が請求項１に記載の顔料であることを特徴とするイエロートナー。
【請求項８】
前記イエロートナー母粒子が、重合性単量体、着色剤、及びワックス成分を少なくとも含有する重合性単量体組成物を水系媒体中に分散し、重合性単量体組成物の粒子を造粒し、該粒子中の重合性単量体を重合させて得られたものであることを特徴とする請求項７に記載のイエロートナー。
【発明の詳細な説明】
【技術分野】
【０００１】
本発明は、顔料及びその製造方法に関する。また、該顔料を着色剤とし、電子写真法、静電記録法、磁気記録法、トナージェット法などの記録方法に用いられるイエロートナーに関する。
【背景技術】
【０００２】
近年、カラー画像の普及が盛んで高画質化への要求が高まってきている。デジタルフルカラー複写機やプリンターにおいては、色画像原稿をブルー、グリーン、レッドの各色フィルターで色分解した後、オリジナル画像に対応した２０〜７０μｍのドット径からなる潜像をイエロー、マゼンタ、シアン、ブラックの各色現像剤を用い現像する。そのため、各色の現像剤中の着色剤が画質に大きな影響を与えることになる。
【０００３】
塗料分野においては、イエロー着色剤は、人間の感度に対し他色と同等の印象を与えるために、高隠蔽性、高着色力が求められ、一次粒子径の大きい着色剤が多く用いられてきた。一方、トナー分野においては、トナー中に添加される着色剤の重要な性能として、高い着色力のみならず、透明性が良好であることが求められる。塗料分野で好んで用いられる一次粒子径の大きい着色剤は、これらの要素を同時に満たすことが困難であった。
【０００４】
また、トナー用着色剤として、Ｃ．Ｉ．Ｐｉｇｍｅｎｔ  Ｙｅｌｌｏｗ  １５５を用いることが提案されている文献もある（特許文献１参照）。本文献においては、Ｃ．Ｉ．Ｐｉｇｍｅｎｔ  Ｙｅｌｌｏｗ  １５５は、高熱安定性、樹脂への分散性、帯電性に関して優れているとされている。
【０００５】
また、Ｃ．Ｉ．Ｐｉｇｍｅｎｔ  Ｙｅｌｌｏｗ  １５５の着色力、分散性、耐光性を向上させるために、顔料後処理方法が提案されている（特許文献１、２参照）。例えば、合成された粗製顔料を、ジメチルホルムアミド中で加熱する方法やｏ−ジクロロベンゼン中で１３０〜１３５℃の温度で加熱する方法が開示されている（特許文献２、３参照）。しかしながら、これらの方法で得られる顔料はいずれも結晶化度が低く、着色力、分散粘度、耐光性の全てを満足させるものは得られなかった。
【０００６】
また、合成された粗製顔料を、水及び有機溶媒の混合液中、顔料分散剤の存在下、高温（６０℃以上）及びアルカリ性ｐＨで後処理する方法が提案されている（特許文献４参照）。しかしながら、この方法で得られる顔料は有機溶媒中、特に非極性溶媒への分散が不十分であり、トナー用途で使用した場合、着色力、透明性に課題があった。
【０００７】
また、いずれの文献においても、Ｃ．Ｉ．Ｐｉｇｍｅｎｔ  Ｙｅｌｌｏｗ  １５５を有機溶媒の如き分散媒に分散させたときの粘度の増加に関しては、検討されていない。
【先行技術文献】
【特許文献】
【０００８】
【特許文献１】特許第３９１７７６４号公報
【特許文献２】英国特許第２２３９２５４号
【特許文献３】米国特許第４００３８８６号
【特許文献４】特開２００７−２６２３８２号公報
【発明の概要】
【発明が解決しようとする課題】
【０００９】
本発明は上記した課題を解決することを目的とする。
【００１０】
即ち、本発明は、有機溶媒などの分散媒中で分散粘度の増加を抑制できる顔料を提供することを目的とする。このような顔料を用いることによって、ハンドリングが容易になるとともに、分散媒中における顔料の分散性が向上する。結果、トナー母粒子中における着色剤の分散性が改善され、トナーの着色力が向上する。
【課題を解決するための手段】
【００１１】
上記目的は、以下の発明によって達成される。
【００１２】
即ち、本発明は、式１で表される顔料であって、
ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度の相対強度比（１１．１ｄｅｇ）／（１０．０ｄｅｇ）が、０．７以上であることを特徴とする顔料に関する。
【００１３】
【化１】
2010265451.tif 000003
【００１４】
更に本発明は、該顔料を含む顔料分散体、着色剤として該顔料を含有するイエロートナーに関する。
【発明の効果】
【００１５】
本発明に係る顔料を用いることによって、ハンドリングが容易になるとともに、分散媒中における顔料の分散性が向上する。その結果、トナー母粒子中における着色剤の分散性が改善され、トナーの着色力が向上する。
【図面の簡単な説明】
【００１６】
【図１】本発明の顔料（１）の粉末Ｘ線回折スペクトルを表す図である。
【発明を実施するための形態】
【００１７】
以下に、好ましい実施の形態を挙げて、本発明を更に詳細に説明する。
【００１８】
本発明者らは、前記した従来技術の課題を解決すべく鋭意検討を行った結果、以下の知見を得た。即ち、式１で表される顔料であって、ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度の相対強度比（１１．１ｄｅｇ）／（１０．０ｄｅｇ）が、０．７以上である顔料が、有機溶媒などの分散媒中で分散粘度の増加を抑制できるため、ハンドリングが容易になるとともに、分散媒中での顔料の分散性が向上することにより着色力が向上することを見出した。
【００１９】
【化２】
2010265451.tif 000004
【００２０】
また、該顔料をトナー用着色剤に用いることにより、トナー製造工程上のハンドリング性が改善されるとともに、着色剤の分散性が良好に保たれる。それにより、高着色力を有するイエロートナーを提供できることを見出し本発明に至った。
【００２１】
本発明で用いられる式１で表される化合物はビスアセトアセトアニリド系の黄色顔料であり、Ｃ．Ｉ．Ｐｉｇｍｅｎｔ  Ｙｅｌｌｏｗ  １５５に分類される。
【００２２】
Ｃ．Ｉ．Ｐｉｇｍｅｎｔ  Ｙｅｌｌｏｗ  １５５は、耐光性、耐熱性に優れた顔料である。しかしながら、他のアゾ顔料と同様に、着色力や透明性を高めるために、分散媒中に微分散させようとすると、顔料粒子同士の親和性が高くなり、分散粘度が著しく増加するため、ハンドリングが困難になる。更に、顔料粒子同士の再凝集により、着色力や透明性が低下してしまうという問題があった。
【００２３】
本発明で規定されるＣ．Ｉ．Ｐｉｇｍｅｎｔ  Ｙｅｌｌｏｗ  １５５は、有機溶剤や重合性単量体などの分散媒中で良好な分散性を保ちながら、顔料粒子間の密着を適度に抑制し、分散粘度を低く抑えることができる。そのため、顔料分散体としてのハンドリングが容易になる。加えて、顔料粒子間の再凝集が抑制できるため、顔料分散体として高い着色力が得られる。
【００２４】
本発明の顔料は、前記式１に示される構造を有する顔料をハロゲン系芳香族溶媒中、１６０℃以上で加熱処理することにより製造することにより得ることができる。本発明で使用されるハロゲン系芳香族溶媒は、溶媒の極性が低く、非ハロゲン系溶媒に比べ高沸点であることが特徴である。本発明者らは、ハロゲン系芳香族溶媒のような低極性溶媒中、高温で加熱処理を行うことで、顔料の結晶化が促進されることを見出した。
【００２５】
本発明の顔料としては、市販のＣ．Ｉ．Ｐｉｇｍｅｎｔ  Ｙｅｌｌｏｗ  １５５（例えばクラリアント社製  Ｔｏｎｅｒ  Ｙｅｌｌｏｗ  ３ＧＰなど）を処理したものであっても良い。また、式２の化合物（アミノテレフタル酸ジメチル）をジアゾ化後、式３の化合物（１，４−ビス（アセトアセチルアミノ）ベンゼン）とカップリングして、式１の化合物を生成した後、ハロゲン系芳香族溶媒中で加熱処理を行うことにより得たものであっても良い。
【００２６】
【化３】
2010265451.tif 000005
【００２７】
【化４】
2010265451.tif 000006
【００２８】
前記式２の化合物と前記式３の化合物とのジアゾカップリング反応は公知の方法に従い行うことができる。具体的な方法としては、例えば、下記に示す方法が挙げられる。まず、式２の化合物を水中に分散させ氷冷し、塩酸または硫酸等の無機酸の存在下、亜硝酸ナトリウム等のジアゾ化剤とを反応させて、対応するジアゾニウム塩に変換する。これを式３の化合物と水酸化ナトリウム等の無機塩基存在下にカップリングさせて前記式１の顔料を製造することができる。
【００２９】
本発明で使用されるハロゲン系芳香族溶媒としては、反応に影響しなければ特に制限はされない。具体的には、クロロベンゼン、ｏ−ジクロロベンゼン、ｍ−ジクロロベンゼン、ｐ−ジクロロベンゼン、１，２，３−トリクロロベンゼン、１，２，４−トリクロロベンゼン、１，３，５−トリクロロベンゼン等のクロロベンゼン類；１−クロロ−２−メチルベンゼン、１−クロロ−４−メチルベンゼン等のクロロメチルベンゼン類；１−クロロ−２，３−ジメチルベンゼン、４−クロロ−１，２−ジメチルベンゼン、２−クロロ−１，３−ジメチルベンゼン等のクロロジメチルベンゼン類；１−クロロナフタレン等のクロロナフタレン類；ブロモベンゼン、ジブロモベンゼン等のブロモベンゼン類；２−ブロモクロロベンゼン、３−ブロモクロロベンゼン、４−ブロモクロロベンゼン等のブロモクロロベンゼン類；ヨードベンゼン、ｏ−ジヨードベンゼン等のヨードベンゼン類；１，２−ジクロロ−３−メチルベンゼン、２，４−ジクロロ−１−メチルベンゼン、１，４−ジクロロ−２−メチルベンゼン、１，３−ジクロロ−２−メチルベンゼン、１，２−ジクロロ−４−メチルベンゼン、１，３−ジクロロ−５−メチルベンゼン等のジクロロメチルベンゼン類；２，４−ジクロロフルオロベンゼン、２，５−ジクロロフルオロベンゼン、２，６−ジクロロフルオロベンゼン、１，２−ジクロロ４−フルオロベンゼン等のジクロロフルオロベンゼン類などが挙げられる。これらの溶媒を単独または混合して使用できる。
【００３０】
本発明で使用されるハロゲン系芳香族溶媒は、上記した中から任意に選択できるが、ｏ−ジクロロベンゼン、ｍ−ジクロロベンゼン、１−クロロ−２−メチルベンゼン、１，２−ジクロロ−３−メチルベンゼン、２，４−ジクロロ−１−メチルベンゼン、１，４−ジクロロ−２−メチルベンゼン、１，３−ジクロロ−２−メチルベンゼン、１，２−ジクロロ−４−メチルベンゼン、１，３−ジクロロ−５−メチルベンゼンが好ましく、より好ましくはｏ−ジクロロベンゼン、ｍ−ジクロロベンゼンの場合である。
【００３１】
本発明の顔料を製造するためのハロゲン系芳香族溶媒の総量は、顔料１質量部あたり、０．１〜５００質量部であり、より好ましくは０．５〜２００質量部、特に好ましくは２〜１００質量部である。
【００３２】
本発明の顔料を製造するための加熱温度は、１６０℃以上であり、短時間で製造させるために１８０℃以上がより好ましい。加熱温度が１６０℃未満であると顔料の結晶化の進行が遅く、長時間を要するためコスト高となり、上記課題を解決する顔料の製造が困難である。
【００３３】
本発明の顔料を製造する際の加熱処理を行う時間に関しては、本発明の条件を満たす顔料が得られるならば特に規定されず、加熱温度や処理スケール、加熱装置により選択されるが、通常１〜３６時間であり、多くの場合は２４時間以内に終了する。
【００３４】
本発明の顔料は、ＣｕＫα特性Ｘ線回折スペクトルにおいて、ブラッグ角をθとした時、２θ±０．２０ｄｅｇが１０．０ｄｅｇの時の強度と２θ±０．２０ｄｅｇが１１．１ｄｅｇの時の強度の相対強度比（１１．１ｄｅｇ）／（１０．０ｄｅｇ）が、０．７以上であり、より好ましくは０．９以上である。相対強度比（１１．１ｄｅｇ）／（１０．０ｄｅｇ）が０．９以上であるような顔料は、結晶性が高いため、有機媒体などの分散媒に分散した場合の分散粘度が低下するとともに、耐光性が向上する。
【００３５】
本発明の顔料は、分散媒として有機溶剤に分散させた顔料分散体としての形態でも使用可能である。本発明の顔料を用いることにより、従来のＣ．Ｉ．Ｐｉｇｍｅｎｔ  Ｙｅｌｌｏｗ  １５５を用いた場合より、顔料分散体の粘度（顔料の分散粘度）の増加を抑えることができる。そのため分散体のハンドリングが容易になるとともに、顔料の分散性が良好に保たれるため、高い着色力を有する顔料分散体を得ることができる。
【００３６】
本発明の顔料分散体の分散媒に使用し得る有機溶剤としては顔料組成物の目的用途に応じて決められるものであり、特に限定されない。具体的にはメチルアルコール、エチルアルコール、変成エチルアルコール、イソプロピルアルコール、ｎ−ブチルアルコール、イソブチルアルコール、ｔｅｒｔ−ブチルアルコール、ｓｅｃ−ブチルアルコール、ｔｅｒｔ−アミルアルコール、３−ペンタノール、オクチルアルコール、ベンジルアルコール、シクロヘキサノール等のアルコール類；メチルセロソルブ、エチルセロソルブ、ジエチレングリコール、ジエチレングリコールモノブチルエーテル等のグリコール類；アセトン、メチルエチルケトン、メチルイソブチルケトン等のケトン類；酢酸エチル、酢酸ブチル、プロピオン酸エチル、セロソルブアセテート等のエステル類；ヘキサン、オクタン、石油エーテル、シクロヘキサン、ベンゼン、トルエン、キシレン等の炭化水素系溶剤；四塩化炭素、トリクロロエチレン、テトラブロムエタン等のハロゲン化炭化水素系溶剤；ジエチルエーテル、ジメチルグリコール、トリオキサン、テトラヒドロフラン等のエーテル類；メチラール、ジエチルアセタール等のアセタール類；ギ酸、酢酸、プロピオン酸等の有機酸類；またはニトロプロペン、ニトロベンゼン、ジメチルアミン、モノエタノールアミン、ピリジン、ジメチルスルホキシド、ジメチルホルムアミド等の硫黄、或いは、窒素を含有有する有機化合物類が挙げられる。中でも極性の低い有機溶剤が好ましく、ケトン類、エステル類、炭化水素系溶剤、ハロゲン化炭化水素系溶剤、エーテル類を好ましく用いることができる。
【００３７】
また本発明で用いる有機溶剤としては、重合性単量体を用いることもできる。重合性単量体は、付加重合系あるいは縮合重合系単量体であり、好ましくは、付加重合系単量体である。具体的にはスチレン、ｏ−（ｍ−、ｐ−）メチルスチレン、ｏ−（ｍ−、ｐ−）エチルスチレン等のスチレン系単量体；アクリル酸メチル、アクリル酸エチル、アクリル酸プロピル、アクリル酸ブチル、アクリル酸オクチル、アクリル酸ドデシル、アクリル酸ステアリル、アクリル酸ベヘニル、アクリル酸２−エチルヘキシル、アクリル酸ジメチルアミノエチル、アクリル酸ジエチルアミノエチル、アクリロニトリル、アクリル酸アミド等のアクリレート系単量体；メタクリル酸メチル、メタクリル酸エチル、メタクリル酸プロピル、メタクリル酸ブチル、メタクリル酸オクチル、メタクリル酸ドデシル、メタクリル酸ステアリル、メタクリル酸ベヘニル、メタクリル酸２−エチルヘキシル、メタクリル酸ジメチルアミノエチル、メタクリル酸ジエチルアミノエチル、メタクリロニトリル、メタクリル酸アミド等のメタクリレート系単量体；エチレン、プロピレン、ブチレン、ブタジエン、イソプレン、イソブチレン、シクロヘキセン等のオレフィン系単量体；塩化ビニル、塩化ビニリデン、臭化ビニル、ヨウ化ビニル等のハロゲン化ビニル類；酢酸ビニル、プロピオン酸ビニル、安息香酸ビニル等のビニルエステル類；ビニルメチルエーテル、ビニルエチルエーテル、ビニルイソブチルエーテル等のビニルエーテル類；ビニルメチルケトン、ビニルヘキシルケトン、メチルイソプロペニルケトン等のビニルケトン化合物を挙げることができる。
【００３８】
顔料分散体には、更に樹脂を加えてもよい。具体的には、ポリスチレン、スチレン共重合体、ポリアクリル酸、ポリメタクリル酸、ポリアクリル酸エステル、ポリメタクリル酸エステル、アクリル酸系共重合体、メタクリル酸系共重合体、スチレン−アクリル系共重合体、スチレン−メタクリル系共重合体、ポリエステル、ポリビニルエーテル、ポリビニルメチルエーテル、ポリビニルアルコール、ポリビニルブチラール等が挙げられる。その他ポリウレタンやポリペプチドが挙げられる。またこれらの樹脂を２種以上混合して用いることができる。
【００３９】
本発明の顔料分散体は、例えば、以下のようにして得られる。分散媒中に必要に応じて顔料分散剤や樹脂を溶かし込み、撹拌しながら顔料粉末を除々に加え十分に分散媒になじませる。更にボールミル、ペイントシェーカー、ディゾルバー、アトライター、サンドミル、ハイスピードミル等の分散機により機械的せん断力を加えればよい。こうすることで、顔料を安定して均一に微分散することができる。
【００４０】
本発明の顔料は少なくとも、結着樹脂、着色剤及びワックス成分を含有するトナー母粒子を含有するトナーの着色剤としても使用可能である。本発明の顔料を用いることにより分散媒中で分散粘度の増加を抑制できるため、トナー製造時のハンドリングが容易になるとともに、着色剤の分散性が良好に保たれるため、高着色力を有するイエロートナーを得ることができる。
【００４１】
本発明に用いられるトナーの結着樹脂としては、一般的に用いられているスチレン−アクリル酸エステル共重合体、スチレン−メタクリル酸エステル共重合体、ポリエステル樹脂、エポキシ樹脂、スチレン−ブタジエン共重合体が挙げられる。重合法により直接トナー粒子を得る方法においては、それらを形成するための単量体が用いられる。具体的にはスチレン、ｏ−（ｍ−、ｐ−）メチルスチレン、ｏ−（ｍ−、ｐ−）エチルスチレン等のスチレン系単量体；アクリル酸メチル、アクリル酸エチル、アクリル酸プロピル、アクリル酸ブチル、アクリル酸オクチル、アクリル酸ドデシル、アクリル酸ステアリル、アクリル酸ベヘニル、アクリル酸２−エチルヘキシル、アクリル酸ジメチルアミノエチル、アクリル酸ジエチルアミノエチル、アクリロニトリル、アクリル酸アミド等のアクリルレート系単量体；メタクリル酸メチル、メタクリル酸エチル、メタクリル酸プロピル、メタクリル酸ブチル、メタクリル酸オクチル、メタクリル酸ドデシル、メタクリル酸ステアリル、メタクリル酸ベヘニル、メタクリル酸２−エチルヘキシル、メタクリル酸ジメチルアミノエチル、メタクリル酸ジエチルアミノエチル、メタクリロニトリル、メタクリル酸アミド等のメタクリルレート系単量体；ブタジエン、イソプレン、シクロヘキセン等のオレフィン系単量体が好ましく用いられる。これらは、単独または、一般的には出版物ポリマーハンドブック第２版ＩＩＩ−ｐ１３９−１９２（Ｊｏｈｎ  Ｗｉｌｅｙ  ＆  Ｓｏｎｓ社製）に記載の理論ガラス転移温度（Ｔｇ）が、４０〜７５℃を示すように単量体を適宜混合して用いられる。理論ガラス転移温度が４０℃未満の場合にはトナーの保存安定性や耐久安定性の面から問題が生じやすく、一方、７５℃を超える場合はトナーのフルカラー画像形成の場合において、透明性が低下する。
【００４２】
更に、本発明においては、トナー粒子の機械的強度を高めると共に、トナー分子の分子量を制御するために、結着樹脂の合成時に架橋剤を用いることもできる。
【００４３】
本発明のトナーに用いられる架橋剤としては、二官能の架橋剤として、ジビニルベンゼン、２，２−ビス（４−アクリロキシエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート、及び上記のジアクリレートをジメタクリレートに代えたものが挙げられる。
【００４４】
三官能以上の架橋剤としては、ペンタエリスリトールトリアクリレート、トリメチロールエタントリアクリレート、トリメチロールプロパントリアクリレート、テトラメチロールメタンテトラアクリレート、オリゴエステルアクリレート及びそのメタクリレート、トリアリルシアヌレート、トリアリルイソシアヌレート及びトリアリルトリメリテートが挙げられる。
【００４５】
これらの架橋剤は、前記単量体１００質量部に対して、好ましくは０．０５〜１０質量部、より好ましくは０．１〜５質量部用いられる。
【００４６】
本発明のトナーの着色剤としては、本発明の顔料が必ず使用されるが、本発明の顔料組成物の分散性を阻害しない限りは、該顔料と他のイエロー着色剤を併用することもできる。
【００４７】
併用できる着色剤としては、縮合アゾ化合物、イソインドリノン化合物、アントラキノン化合物、アゾ金属錯体、メチン化合物、アリルアミド化合物に代表される化合物等、様々なものが挙げられる。具体的にはＣ．Ｉ．Ｐｉｇｍｅｎｔ  Ｙｅｌｌｏｗ  １２、Ｃ．Ｉ．Ｐｉｇｍｅｎｔ  Ｙｅｌｌｏｗ  １３、Ｃ．Ｉ．Ｐｉｇｍｅｎｔ  Ｙｅｌｌｏｗ  １４、Ｃ．Ｉ．Ｐｉｇｍｅｎｔ  Ｙｅｌｌｏｗ  １５、Ｃ．Ｉ．Ｐｉｇｍｅｎｔ  Ｙｅｌｌｏｗ  １７、Ｃ．Ｉ．Ｐｉｇｍｅｎｔ  Ｙｅｌｌｏｗ  ６２、Ｃ．Ｉ．Ｐｉｇｍｅｎｔ  Ｙｅｌｌｏｗ  ７４、Ｃ．Ｉ．Ｐｉｇｍｅｎｔ  Ｙｅｌｌｏｗ  ８３、Ｃ．Ｉ．Ｐｉｇｍｅｎｔ  Ｙｅｌｌｏｗ  ９３、Ｃ．Ｉ．Ｐｉｇｍｅｎｔ  Ｙｅｌｌｏｗ  ９４、Ｃ．Ｉ．Ｐｉｇｍｅｎｔ  Ｙｅｌｌｏｗ  ９５、Ｃ．Ｉ．Ｐｉｇｍｅｎｔ  Ｙｅｌｌｏｗ  ９７、Ｃ．Ｉ．Ｐｉｇｍｅｎｔ  Ｙｅｌｌｏｗ  １０９、Ｃ．Ｉ．Ｐｉｇｍｅｎｔ  Ｙｅｌｌｏｗ  １１０、Ｃ．Ｉ．Ｐｉｇｍｅｎｔ  Ｙｅｌｌｏｗ  １１１、Ｃ．Ｉ．ＰｉｇｍｅｎｔＹｅｌｌｏｗ  １２０、Ｃ．Ｉ．Ｐｉｇｍｅｎｔ  Ｙｅｌｌｏｗ  １２７、Ｃ．Ｉ．Ｐｉｇｍｅｎｔ  Ｙｅｌｌｏｗ  １２８、Ｃ．Ｉ．Ｐｉｇｍｅｎｔ  Ｙｅｌｌｏｗ  １２９、Ｃ．Ｉ．Ｐｉｇｍｅｎｔ  Ｙｅｌｌｏｗ  １４７、Ｃ．Ｉ．Ｐｉｇｍｅｎｔ  Ｙｅｌｌｏｗ  １５１、Ｃ．Ｉ．Ｐｉｇｍｅｎｔ  Ｙｅｌｌｏｗ  １５４、Ｃ．Ｉ．Ｐｉｇｍｅｎｔ  Ｙｅｌｌｏｗ  １６８、Ｃ．Ｉ．Ｐｉｇｍｅｎｔ  Ｙｅｌｌｏｗ  １７４、Ｃ．Ｉ．Ｐｉｇｍｅｎｔ  Ｙｅｌｌｏｗ  １７５、Ｃ．Ｉ．Ｐｉｇｍｅｎｔ  Ｙｅｌｌｏｗ  １７６、Ｃ．Ｉ．Ｐｉｇｍｅｎｔ  Ｙｅｌｌｏｗ  １８０、Ｃ．Ｉ．Ｐｉｇｍｅｎｔ  Ｙｅｌｌｏｗ  １８１、Ｃ．Ｉ．Ｐｉｇｍｅｎｔ  Ｙｅｌｌｏｗ  １９１、Ｃ．Ｉ．Ｐｉｇｍｅｎｔ  Ｙｅｌｌｏｗ  １９４、Ｃ．Ｉ．Ｐｉｇｍｅｎｔ  Ｙｅｌｌｏｗ  ２１３、Ｃ．Ｉ．Ｐｉｇｍｅｎｔ  Ｙｅｌｌｏｗ  ２１４、Ｃ．Ｉ．バットイエロー１、Ｃ．Ｉ．バットイエロー３、Ｃ．Ｉ．バットイエロー２０、ミネラルファストイエロー、ネーブルイエロー、ナフトールイエローＳ、ハンザイエローＧ、パーマネントイエローＮＣＧ、Ｃ．Ｉ．Ｓｏｌｖｅｎｔ  Ｙｅｌｌｏｗ  ９、Ｃ．Ｉ．Ｓｏｌｖｅｎｔ  Ｙｅｌｌｏｗ  １７、Ｃ．Ｉ．Ｓｏｌｖｅｎｔ  Ｙｅｌｌｏｗ  ２４、Ｃ．Ｉ．Ｓｏｌｖｅｎｔ  Ｙｅｌｌｏｗ  ３１、Ｃ．Ｉ．Ｓｏｌｖｅｎｔ  Ｙｅｌｌｏｗ  ３５、Ｃ．Ｉ．Ｓｏｌｖｅｎｔ  Ｙｅｌｌｏｗ  ５８、Ｃ．Ｉ．Ｓｏｌｖｅｎｔ  Ｙｅｌｌｏｗ  ９３、Ｃ．Ｉ．ＳｏｌｖｅｎｔＹｅｌｌｏｗ  １００、Ｃ．Ｉ．Ｓｏｌｖｅｎｔ  Ｙｅｌｌｏｗ  １０２、Ｃ．Ｉ．Ｓｏｌｖｅｎｔ  Ｙｅｌｌｏｗ  １０３、Ｃ．Ｉ．Ｓｏｌｖｅｎｔ  Ｙｅｌｌｏｗ  １０５、Ｃ．Ｉ．Ｓｏｌｖｅｎｔ  Ｙｅｌｌｏｗ  １１２、Ｃ．Ｉ．Ｓｏｌｖｅｎｔ  Ｙｅｌｌｏｗ  １６２、Ｃ．Ｉ．Ｓｏｌｖｅｎｔ  Ｙｅｌｌｏｗ  １６３等を用いることができる。
【００４８】
本発明において使用し得るワックス成分としては、具体的には、パラフィンワックス、マイクロクリスタリンワックス、ペトロラタム等の石油系ワックス及びその誘導体、モンタンワックス及びその誘導体、フィッシャートロプシュ法による炭化水素ワックス及びその誘導体、ポリエチレンに代表されるポリオレフィンワックス及びその誘導体、カルナバワックス、キャンデリラワックス等の天然ワックス及びそれらの誘導体等が挙げられ、誘導体には酸化物や、ビニルモノマーとのブロック共重合物、グラフト変性物も含まれる。また、高級脂肪族アルコール等のアルコール、ステアリン酸、パルミチン酸等の脂肪酸、あるいはそれらの化合物の酸アミド、エステル類、硬化ヒマシ油及びその誘導体、植物ワックス、動物ワックスが挙げられる。これらは単独、もしくは併せて用いることができる。
【００４９】
本発明のトナーにおいては、必要に応じて荷電制御剤をトナー母粒子に含有させたり、とナー母粒子に外添したりして用いることも可能である。これにより、現像システムに応じた最適の摩擦帯電量のコントロールが可能となる。
【００５０】
荷電制御剤としては、公知のものが利用でき、特に帯電スピードが速く、かつ、一定の帯電量を安定して維持できる荷電制御剤が好ましい。更に、トナーを直接重合法により製造する場合には、重合阻害性が低く、水系分散媒体への可溶化物が実質的にない荷電制御剤が特に好ましい。
【００５１】
荷電制御剤は、例えば、トナーを負荷電性に制御するものとして、スルホン酸基、またはスルホン酸エステル基を有する重合体または共重合体、サリチル酸誘導体及びその金属錯体、モノアゾ金属化合物、アセチルアセトン金属化合物、芳香族オキシカルボン酸、芳香族モノ及びポリカルボン酸や、その金属塩、無水物、エステル類、ビスフェノール等のフェノール誘導体類、尿素誘導体、含金属ナフトエ酸系化合物、ホウ素化合物、４級アンモニウム塩、カリックスアレーン、樹脂系帯電制御剤等が挙げられる。
【００５２】
また、トナーを正荷電性に制御するものとしては、ニグロシン及び脂肪酸金属塩等によるニグロシン変性物、グアニジン化合物、イミダゾール化合物、４−ヒドロキシナフタレン−１−スルホン酸ベンジルトリブチルアンモニウム、テトラブチルアンモニウムテトラフルオロボレート等の４級アンモニウム塩、及びこれらの類似体であるホスホニウム塩等のオニウム塩及びこれらのレーキ顔料、トリフェニルメタン染料及びこれらのレーキ顔料（レーキ化剤としては、りんタングステン酸、りんモリブデン酸、りんタングステンモリブデン酸、タンニン酸、ラウリン酸、没食子酸、フェリシアン化物、フェロシアン化物等）、樹脂系帯電制御剤等が挙げられる。これらを単独であるいは２種類以上組み合わせて用いることができる。
【００５３】
本発明においては、ポリエステル樹脂やポリカーボネート樹脂等の極性樹脂を用いることができる。例えば、懸濁重合法等により直接トナーを製造する場合には、分散工程から重合工程に至る重合反応時に極性樹脂を添加すると、トナー母粒子となる重合性単量体組成物と水系分散媒体の呈する極性のバランスに応じて、添加した極性樹脂がトナー母粒子の表面に薄層を形成したり、トナー母粒子表面から中心に向け傾斜性をもって存在したりするように制御することができる。この時、本発明に係る着色剤や荷電制御剤と相互作用を有するような極性樹脂を用いることによって、トナー中への該着色剤の存在状態を好適な形態にすることが可能である。
【００５４】
本発明のトナーは、トナー母粒子に対して、流動性向上剤として無機微粉体を外部添加しても良い。無機微粉体としては、シリカ、酸化チタン、アルミナまたはそれらの複酸化物や、これらを表面処理したものなどの微粉体が使用できる。
【００５５】
本発明のイエロートナーは、重量平均粒径Ｄ４が４．０〜８．０μｍである。また、重量平均粒径Ｄ４と個数平均粒径Ｄ１の比（Ｄ４／Ｄ１）が１．３５以下であることが好ましい。更には、重量平均粒径Ｄ４が４．９〜７．５μｍであり、Ｄ４／Ｄ１が１．３０以下であることがより好ましい。重量平均粒径Ｄ４が４．０μｍ未満の場合は、カブリや転写性が低下してしまう。重量平均粒径Ｄ４、Ｄ４／Ｄ１が上記の範囲内である場合、良好にカブリを抑制でき、また優れた転写性が得られ、更に、文字やライン画像における飛び散りを抑制でき、高精細な画像を得ることができる。
【００５６】
なお、本願のイエロートナーの重量平均粒径Ｄ４と個数平均粒径Ｄ１は、トナー母粒子の製造方法によってその調製方法は異なる。例えば、本願のトナーにおいて好ましい製造方法の一つである懸濁重合法の場合は、その製造時において、水系分散媒体調製時に使用する分散剤濃度や反応撹拌速度、または反応撹拌時間等をコントロールすることによって調整することができる。
【００５７】
本発明のイエロートナーは、フロー式粒子像分析装置で測定される該イエロートナーの平均円形度が０．９６０〜０．９９５であり、より好ましくは０．９７０〜０．９９０であることが、トナーの転写性が大幅に改善される点から好ましい。
【００５８】
本発明のトナー母粒子は、どのような手法を用いて製造されても構わないが、懸濁重合法、乳化重合法、懸濁造粒法等、水系媒体中で造粒する製造法によって得ることが好ましい。一般的な粉砕法のトナーの場合、ワックス成分を大量にトナー母粒子に添加することは、現像性の面で非常に技術的難易度が高い。水系媒体中でトナー母粒子を造粒することで、ワックス成分を大量に使用しても、トナー表面に存在させない手法をとることができる。中でも懸濁重合法がワックス成分のトナー中への内包化による長期現像安定性、及び、溶剤を使用しないといった製造コスト面から最も好ましい製造方法の一つである。更に、トナーの粒子形状を精密に制御することにより、各トナー母粒子に同一含有量の着色剤が内包化されるため、該着色剤による帯電特性の影響も均一なものになり、これによって、現像性と転写性とがバランス良く改善される。
【００５９】
懸濁重合法により製造されるトナー母粒子は、重合性単量体、本発明に係る顔料、ワックス成分、及び重合開始剤等を混合して重合性単量体組成物を調製し、重合性単量体組成物を水系媒体中に分散して重合性単量体組成物の粒子を造粒し、水系媒体中で重合性単量体組成物の粒子中の重合性単量体を重合させて得られる。該重合性単量体組成物は、該着色剤を第１の重合性単量体に分散させた分散体を、少なくとも第２の重合性単量体と混合して調製されたものであることが好ましい。即ち、本発明の顔料を第１の重合性単量体により十分に分散させた状態にした後に、他のトナー材料と共に第２の重合性単量体と混合することにより、該顔料がより良好な分散状態でトナー母粒子中に存在できるものとなる。該顔料が本発明の条件を満たすことにより、分散粘度の上昇を良好に抑制できるが、特に分散粘度を低く抑えたい場合は、より多くの顔料を第１の重合性単量体中に分散させれば良い。
【００６０】
以下、本発明に係る各種分析法について説明する。
【００６１】
（１）顔料の粉末Ｘ線回折
粉末Ｘ線回折装置「ＲＩＮＴ  ２１００」（リガク社製）を用い、ＣｕＫα特性Ｘ線におけるブラッグ角（２θ±０．２０ｄｅｇ）３ｄｅｇ〜３５ｄｅｇの範囲で測定を行い、得られたスペクトルから２θが１０．０ｄｅｇと１１．１ｄｅｇにおけるピークの相対強度比を算出した。
【００６２】
（２）顔料分散体の粘度測定
粘弾性測定装置「Ｐｈｙｓｉｃａ  ＭＣＲ３００」（アントンパール社製）（コーンプレート型測定治具：７５ｍｍ径、１°）を用い、０ｓ−１〜１００ｓ−１の範囲のせん断速度への粘度の依存を調べることによって決定した。表２に記載した粘度値は、１０ｓ−１のせん断速度で測定した。
【００６３】
（３）トナーの重量平均粒径Ｄ４、及び個数平均粒径Ｄ１の測定
上記トナー粒子の個数平均粒径（Ｄ１）及び重量平均粒径（Ｄ４）はコールター法による粒度分布解析にて測定する。測定装置として、コールターカウンターＴＡ−ＩＩあるいはコールターマルチサイザーＩＩ（コールター社製）を用い、該装置の操作マニュアルに従い測定する。電解液は、１級塩化ナトリウムを用いて、約１％塩化ナトリウム水溶液を調製する。例えば、ＩＳＯＴＯＮ−ＩＩ（コールターサイエンティフィックジャパン社製）が使用できる。具体的な測定方法としては、前記電解水溶液１００〜１５０ｍｌ中に分散剤として、界面活性剤（好ましくはアルキルベンゼンスルホン酸塩）を、０．１〜５ｍｌ加え、更に測定試料（トナー粒子）を２〜２０ｍｇ加える。試料を懸濁した電解液は、超音波分散器で約１〜３分間分散処理を行う。得られた分散処理液を、アパーチャーとして１００μｍアパーチャーを装着した前記測定装置により、２．００μｍ以上のトナーの体積、個数を測定してトナーの体積分布と個数分布とを算出する。それから、トナー粒子の個数平均粒径（Ｄ１）と、重量平均粒径（Ｄ４）（各チャンネルの中央値をチャンネル毎の代表値とする）及びＤ４／Ｄ１を求めた。
【００６４】
上記チャンネルとしては、２．００〜２．５２μｍ、２．５２〜３．１７μｍ、３．１７〜４．００μｍ、４．００〜５．０４μｍ、５．０４〜６．３５μｍ、６．３５〜８．００μｍ、８．００〜１０．０８μｍ、１０．０８〜１２．７０μｍ、１２．７０〜１６．００μｍ、１６．００〜２０．２０μｍ、２０．２０〜２５．４０μｍ、２５．４０〜３２．００μｍ、３２．００〜４０．３０μｍの１３チャンネルを用いる。
【００６５】
（４）トナーの平均円形度の測定
フロー式粒子像測定装置「ＦＰＩＡ−２１００型」（東亜医用電子社製）を用いて測定を行い、下式を用いて算出した。
円相当径＝（粒子投影面積／π）１／２×２
円形度＝（粒子投影面積と同じ面積の円の周囲長）／（粒子投影像の周囲長）
ここで、「粒子投影面積」とは二値化されたトナー粒子像の面積であり、「粒子投影像の周囲長」とは該トナー粒子像のエッジ点を結んで得られる輪郭線の長さと定義する。円形度は粒子の凹凸の度合いを示す指標であり、粒子が完全な球形の場合には１．０００を示し、表面形状が複雑になる程、円形度は小さな値となる。
【実施例】
【００６６】
＜顔料の製造＞
下記方法で顔料を製造した。
【００６７】
（顔料製造例１）
アミノテレフタル酸ジメチル４１．８質量部を水２００質量部に分散させ、１０℃で、３１％ＨＣｌ水溶液７０質量部を加え、１時間撹拌した。その後、４０％亜硝酸ナトリウム水溶液を３５質量部加え１．５時間撹拌後、スルファミン酸を加えて過剰の亜硝酸を分解した。次いで、氷冷しながら、４ｍｏｌ／ｌ−酢酸ナトリウムを用いてｐＨ４．５に調製してジアゾニウム塩溶液とした。
【００６８】
これとは別に、３３％ＮａＯＨ水溶液４３０質量部を水４５０質量部に加えたところに、１，４−ビス（アセトアセチルアミノ）ベンゼン２７．６質量部を撹拌しながら添加して溶解させた。これに氷１７０質量部を加えた後、撹拌しながら氷酢酸２６３質量部を添加しカップラー溶液とした。
【００６９】
このカップラー溶液をジアゾニウム塩溶液に４０分かけて撹拌しながら滴下しカップリング反応を行い、２時間撹拌を続けた。
【００７０】
得られた着色剤スラリーをスチームによって９８℃に加熱し、９８℃下で１時間撹拌した後、濾過・水洗浄を行い、着色剤ペーストを得た。これをメタノール中に分散させ、２時間撹拌した後、濾過・水洗浄を行い、８０℃で減圧乾燥後、粉砕し前記式１で表される未処理顔料を得た。
【００７１】
得られた未処理顔料をｏ−ジクロロベンゼン中で１８０℃、２４時間加熱処理を行った後、濾過・メタノール洗浄を行い、８０℃で減圧乾燥後、粉砕を行うことにより顔料（１）を得た。得られた顔料（１）の粉末Ｘ線回折の結果を下記に示した。
【００７２】
〔顔料（１）の粉末Ｘ線回折の結果〕
強度に関しては、ｓ＝強い、ｍ＝中位、ｗ＝弱い  を表す。
２θ            強度        相対強度
５．５°        ｍ          ２５％
１０．０°      ｍ          ３３％
１１．１°      ｓ          ４５％
１６．６°      ｍ          ２６％
１７．３°      ｗ          ８％
１９．３°      ｍ          １８％
２１．８°      ｗ          １３％
２６．８°      ｓ          １００％
（顔料製造例２〜３）
表１に示すように未処理顔料の処理時間を変更すること以外は顔料製造例１と同様にして顔料（２）〜（３）を得た。顔料製造例１と同様に粉末Ｘ線回折を測定し、（１１．１ｄｅｇ）／（１０．０ｄｅｇ）の値を求めた。測定結果を表１に示す。
【００７３】
（顔料製造例４）
市販のＣ．Ｉ．Ｐｉｇｍｅｎｔ  Ｙｅｌｌｏｗ  １５５（クラリアント社製  Ｔｏｎｅｒ  Ｙｅｌｌｏｗ  ３ＧＰ）をｏ−ジクロロベンゼン中で１６０℃、３時間加熱処理を行い、顔料（４）を得た。顔料製造例１と同様に粉末Ｘ線回折を測定し、（１１．１ｄｅｇ）／（１０．０ｄｅｇ）の値を求めた。測定結果を表１に示す。
【００７４】
（顔料製造例５、７、８）
処理に用いる溶媒、処理温度及び処理時間を表１に示すように変更すること以外は顔料製造例４と同様にして顔料（５）、（７）及び（８）を得た。顔料製造例１と同様に粉末Ｘ線回折を測定し、（１１．１ｄｅｇ）／（１０．０ｄｅｇ）の値を求めた。測定結果を表１に示す。
【００７５】
（顔料製造例６）
市販のＣ．Ｉ．Ｐｉｇｍｅｎｔ  Ｙｅｌｌｏｗ  １５５（クラリアント社製  Ｎｏｖｏｐｅｒｍ  Ｙｅｌｌｏｗ  ４Ｇ）をｏ−ジクロロベンゼン中、１８０℃で３時間加熱処理を行い、顔料（６）を得た。顔料製造例１と同様に粉末Ｘ線回折を測定し、（１１．１ｄｅｇ）／（１０．０ｄｅｇ）の値を求めた。測定結果を表１に示す。
【００７６】
（比較用顔料製造例１）
アミノテレフタル酸ジメチル４１．８質量部を水２００質量部に分散させ、１０℃で、３１％ＨＣｌ水溶液７０質量部を加え、１時間撹拌した。その後、４０％亜硝酸ナトリウム水溶液を３５質量部加え１．５時間撹拌後、スルファミン酸を加えて過剰の亜硝酸を分解した。次いで、氷冷しながら、４ｍｏｌ／ｌ−酢酸ナトリウムを用いてｐＨ４．５に調整してジアゾニウム塩溶液とした。
【００７７】
これとは別に、３３％ＮａＯＨ水溶液４３０質量部を水４５０質量部に加えたところに、１，４−ビス（アセトアセチルアミノ）ベンゼン２７．６質量部を撹拌しながら添加して溶解させた。これに氷１７０質量部を加えた後、撹拌しながら氷酢酸２６３質量部を添加しカップラー溶液とした。
【００７８】
このカップラー溶液をジアゾニウム塩溶液に４０分かけて撹拌しながら滴下しカップリング反応を行い、２時間撹拌を続けた。
【００７９】
得られた着色剤スラリーをスチームによって９８℃に加熱し、９８℃下で１時間撹拌した後、濾過・水洗浄を行い、着色剤ペーストを得た。これをメタノール中に分散させ、２時間撹拌した後、濾過・水洗浄を行い、８０℃で減圧乾燥後、粉砕することにより前記式１で表される比較用の顔料（９）を得た。
【００８０】
〔顔料（９）の粉末Ｘ線回折の結果〕
強度に関しては、ｓ＝強い、ｍ＝中位、ｗ＝弱い  を表す。
２θ            強度      相対強度
１０．０°      ｓ        ５９％
１６．７°      ｍ        ３１％
２０．６°      ｍ        ３５％
２６．８°      ｓ        １００％
粉末Ｘ線回折の結果より１１．１ｄｅｇのピークは見られなかった。
【００８１】
（比較用顔料製造例２）
アミノテレフタル酸ジメチル４１．８質量部を水２００質量部に分散させ、１０℃で、３１％ＨＣｌ水溶液７０質量部を加え、１時間撹拌した。その後、４０％亜硝酸ナトリウム水溶液を３５質量部加え１．５時間撹拌後、スルファミン酸を加えて過剰の亜硝酸を分解した。次いで、氷冷しながら、４ｍｏｌ／ｌ−酢酸ナトリウムを用いてｐＨ４．５に調整  した。これに、ｏ−ジクロロベンゼン１０質量部と界面活性剤（花王社製エマルゲン９１１）１質量部を適量の水に混合しエマルジョンとしたものを添加し、ジアゾニウム塩溶液とした。
【００８２】
これとは別に、３３％ＮａＯＨ水溶液４３０質量部を水４５０質量部に加えたところに、１，４−ビス（アセトアセチルアミノ）ベンゼン２７．６質量部を撹拌しながら添加して溶解させた。これに氷１７０質量部を加えた後、撹拌しながら氷酢酸２６３質量部を添加しカップラー溶液とした。
【００８３】
このカップラー溶液をジアゾニウム塩溶液に４０分かけて撹拌しながら滴下しカップリング反応を行い、２時間撹拌を続けた。更に、８０℃で１時間撹拌し、濾過した後、冷水で洗浄し、減圧乾燥し、前記式１で表される未処理顔料を得た。
【００８４】
得られた未処理顔料７１．６質量部にジメチルホルムアミド５７０質量部を加え、１５０℃で３時間撹拌した。その後、８０℃に冷却し、濾過した後、メタノールで洗浄・乾燥・粉砕することにより、比較用の顔料（１０）を得た。
【００８５】
〔顔料（１０）の粉末Ｘ線回折の結果〕
強度に関しては、ｓ＝強い、ｍ＝中位、ｗ＝弱い  を表す。
２θ            強度      相対強度
５．５°        ｗ        １３％
１０．０°      ｓ        ６１％
１１．１°      ｍ        ２３％
１６．７°      ｍ        ２１％
１７．６°      ｗ        １３％
１９．２°      ｍ        ２６％
２１．７°      ｗ        １９％
２６．８°      ｓ        １００％
粉末Ｘ線回折の結果より（１１．１ｄｅｇ）／（１０．０ｄｅｇ）の値は０．３７であった。
【００８６】
（比較用顔料製造例３）
比較用顔料製造例１と同様な方法で前記式１で表される未処理顔料を得た。
【００８７】
得られた未処理顔料７１．０質量部にジメチルホルムアミド５７０質量部を加え、１５０℃で５時間撹拌した。その後、８０℃に冷却し、濾過した後、メタノールで洗浄・乾燥・粉砕することにより、比較用の顔料（１１）を得た。顔料製造例１と同様に粉末Ｘ線回折を測定し、（１１．１ｄｅｇ）／（１０．０ｄｅｇ）の値を求めた。測定結果を表１に示す。
【００８８】
（比較用顔料製造例４）
顔料をｏ−ジクロロベンゼン中で１３５℃、３時間加熱処理すること以外は比較用顔料製造例３と同様にして比較用の顔料（１２）を得た。顔料製造例１と同様に粉末Ｘ線回折を測定し、（１１．１ｄｅｇ）／（１０．０ｄｅｇ）の値を求めた。測定結果を表１に示す。
【００８９】
（比較用顔料製造例５〜９）
処理に用いる溶媒、処理温度及び処理時間を表１に示すように変更すること以外は顔料製造例４と同様にして比較用の顔料（１３）〜（１７）を得た。顔料製造例１と同様に粉末Ｘ線回折を測定し、（１１．１ｄｅｇ）／（１０．０ｄｅｇ）の値を求めた。測定結果を表１に示す。
【００９０】
製造した上記の顔料の分析結果に加えて、クラリアント社製のＴｏｎｅｒ  Ｙｅｌｌｏｗ  ３ＧＰ、及び、クラリアント社製のＮｏｖｏｐｅｒｍ  Ｙｅｌｌｏｗ  ４Ｇの分析結果を表１に示す。
【００９１】
【表１】
2010265451.tif 000007
【００９２】
表１より明らかなように、溶剤としてジクロロベンゼンのようなハロゲン系芳香族溶媒類を使用し、かつ、１６０℃以上の温度で処理した場合にのみ、特異的にＣｕＫα特性Ｘ線回折におけるの相対強度比（１１．１ｄｅｇ）／（１０．０ｄｅｇ）が０．７以上である顔料が得られることがわかった。比較用顔料製造例４のようにハロゲン系芳香族溶媒類を用いても反応温度が低い場合には上記規定を満たす顔料は得る事が出来なかった。また、比較用顔料製造例５〜９に示す通り、他の溶媒系では温度が１６０℃以上であっても上記規定を満たす顔料を得る事は出来なかった。
【００９３】
＜顔料分散体の調製＞
下記方法で本発明の顔料分散体を調製した。
【００９４】
（顔料分散体の調製例１）
・スチレン単量体  １２０質量部
・顔料（１）  １２質量部
上記混合物をアトライター（三井鉱山社製）により３時間分散させて顔料分散体（ａ）を得た。
【００９５】
（顔料分散体の調製例２）
顔料（１）の代わりに顔料（２）〜（５）を用いること以外は顔料分散体の調製例１と同様にして調製し、顔料分散体（ｂ）〜（ｅ）を得た。
【００９６】
（顔料分散体の調製例６）
・酢酸エチル  １８０質量部
・顔料（１）  １２質量部
上記混合物をアトライター（三井鉱山社製）により３時間分散させて顔料分散体（ｆ）を得た。
【００９７】
（比較用顔料分散体の調製例１〜５）
顔料（１）の代わりに顔料（９）〜（１２）、（１６）、（１８）、（１９）を用いること以外は顔料分散体の調製例１と同様にして調製し、比較用の顔料分散体（ｇ）〜（ｋ）、（ｍ）、（ｎ）を得た。
【００９８】
（比較用顔料分散体の調製例６）
顔料（１）の代わりに顔料（９）を用いること以外は顔料分散体の調製例６と同様にして調製し、比較用の顔料分散体（ｌ）を得た。
【００９９】
上記顔料分散体の調製例の処理条件、及び粘度、着色力の評価結果を表２に示す。
【０１００】
尚、分散液の評価は、以下の基準で行った。
【０１０１】
＜顔料分散体の粘度＞
Ａ：１０００ｍＰａ・ｓ未満
Ｂ：１０００ｍＰａ・ｓ以上１５００ｍＰａ・ｓ未満
Ｃ：１５００ｍＰａ・ｓ以上
尚、粘度が１５００ｍＰａ・ｓ未満であれば顔料分散体のハンドリング性が良好であると判断した。
【０１０２】
＜顔料分散体の着色力＞
顔料分散体をバーコート法（Ｂａｒ  Ｎｏ．１０）によりアート紙に塗布し一昼夜風乾して「マクベス反射濃度計  ＲＤ９１８」（マクベス社製）にて画像濃度ＯＤ（Ｙ）を測定した。着色力の評価を以下のように行った。
Ａ：ＯＤ（Ｙ）が１．６０以上
Ｂ：ＯＤ（Ｙ）が１．５０以上、１．６０未満
Ｃ：ＯＤ（Ｙ）が１．５０未満
ここでＯＤ（Ｙ）値が１．５０以上であれば良好な着色力であると判断した。
【０１０３】
【表２】
2010265451.tif 000008
【０１０４】
表２より明らかなように、本発明の条件を満たす顔料を用いた分散液は分散粘度が低下し、更に着色力も向上することが確認された。
【０１０５】
＜トナーの製造＞
下記方法で本発明の顔料を含有するトナーを製造した。
【０１０６】
［実施例１］
高速撹拌装置ＴＫ−ホモミキサー（特殊機化工業製）を備えた２Ｌ用四つ口フラスコ中にイオン交換水７１０質量部と０．１ｍｏｌ／ｌ−Ｎａ３ＰＯ４水溶液４５０質量部を添加し回転数を１２０００ｒｐｍに調製し、６０℃に加温した。ここに１．０ｍｏｌ／ｌ−ＣａＣｌ２水溶液６８質量部を徐々に添加し微小な難水溶性分散安定剤Ｃａ３（ＰＯ４）２を含む水系分散媒体を調製した。
【０１０７】
・顔料分散体（ａ）                                              １３２質量部
・スチレン単量体                                                  ４６質量部
・ｎ−ブチルアクリレート単量体                                    ３４質量部
・サリチル酸アルミニウム化合物                                      ２質量部
（オリエント化学工業社製  ボントロンＥ−８８）
・極性樹脂                                                        １０質量部
（プロピレンオキサイド変性ビスフェノールＡとイソフタル酸との重縮合物、Ｔｇ＝６５℃、Ｍｗ＝１００００、Ｍｎ＝６０００）
・エステルワックス                                                ２５質量部
（ＤＳＣ測定における最大吸熱ピークのピーク温度＝７０℃、Ｍｎ＝７０４）
・ジビニルベンゼン単量体                                        ０．１質量部
上記、処方を６０℃に加温し、ＴＫ−ホモミキサーを用いて５０００ｒｐｍにて均一に溶解・分散した。これに重合開始剤である２，２’−アゾビス（２，４−ジメチルバレロニトリル）１０質量部を溶解し、重合性単量体組成物を調製した。前記水系分散媒体中に上記重合性単量体組成物を投入し、回転数１２０００ｒｐｍを維持しつつ１５分間造粒した。その後高速撹拌器からプロペラ撹拌羽根に撹拌器を変え、内温を６０℃で重合を５時間継続させた後、内温を８０℃に昇温させ８時間重合を継続させた。重合反応終了後、８０℃で、減圧下で残存単量体を留去した後、３０℃まで冷却し、重合体微粒子分散体を得た。
【０１０８】
次に、重合体微粒子分散体を洗浄容器に移し、撹拌しながら、希塩酸を添加し、ｐＨ１．５で２時間撹拌し、Ｃａ３（ＰＯ４）２を含むリン酸とカルシウムの化合物を溶解させた後に、濾過器で固液分離し、重合体微粒子を得た。これを水中に投入して撹拌し、再び分散体とした後に、濾過器で固液分離した。重合体微粒子の水への再分散と固液分離とを、Ｃａ３（ＰＯ４）２を含むリン酸とカルシウムの化合物が十分に除去されるまで繰り返し行った。その後に、最終的に固液分離した重合体微粒子を、乾燥機で十分に乾燥してイエロートナー母粒子（Ａ）を得ることができた。
【０１０９】
得られたイエロートナー母粒子１００質量部に対し、ヘキサメチルジシラザンで表面処理された疎水性シリカ微粉体（数平均一次粒子径７ｎｍ）１．０質量部、ルチル型酸化チタン微粉体（数平均一次粒子径４５ｎｍ）０．１５質量部、ルチル型酸化チタン微粉体（数平均一次粒子径２００ｎｍ）０．５質量部をヘンシェルミキサー（三井鉱山社製）で５分間乾式混合して、イエロートナー（Ａ）とした。
【０１１０】
得られたイエロートナーについて、以下の基準で着色力及び耐光性を評価した。
【０１１１】
＜トナーの着色力＞
評価機としてＬＢＰ−２５１０（キヤノン社製）を用いて、常温常湿（Ｎ／Ｎ（２３．５℃，６０％ＲＨ））環境下にて、０．１ｍｇ／ｃｍ２〜１．０ｍｇ／ｃｍ２の範囲で転写紙（７５ｇ／ｍ２紙）に対してトナーのり量の異なる数種類のベタ画像を作成し、それらの画像濃度ＯＤ（Ｙ）を「マクベス反射濃度計  ＲＤ９１８」（マクベス社製）を用いて測定し、転写紙上のトナー量と画像濃度の関係を求めた後、特に転写紙上のトナーのり量が０．５ｍｇ／ｃｍ２の場合に対応する画像濃度をもって相対的に着色力を評価した。
Ａ：ＯＤ（Ｙ）が１．４０以上
Ｂ：ＯＤ（Ｙ）が１．３０以上、１．４０未満
Ｃ：ＯＤ（Ｙ）が１．３０未満
ＯＤ（Ｙ）値が１．３０以上であれば良好な着色力であると判断した。
【０１１２】
＜トナーの耐光性＞
評価機としてＬＢＰ−２５１０（キヤノン社製）を用いて、常温常湿（Ｎ／Ｎ（２３．５℃，６０％ＲＨ））環境下にて、転写紙（７５ｇ／ｍ２紙）に対してトナー載り量０．５ｍｇ／ｃｍ２のベタ画像を作成した。得られたベタ画像に対して、アトラスウエザオメータ（Ｃｉ４０００、東洋精機製作所製）にて、照射時間１００時間で照射試験を行った。このときの試験条件は、Ｂｌａｃｋ  Ｐａｎｅｌ：５０℃、Ｃｈａｍｂｅｒ：４０℃、Ｒｅｌ．Ｈｕｍｉｄｉｔｙ：７０％、Ｉｒｒａｄｉａｎｃｅ（ａｔ３４０ｎｍ）：０．３９Ｗ／ｍ２とした。試験前後のベタ画像はＳｐｅｃｔｒｏＬｉｎｏ（Ｇｒｅｔａｇ  Ｍａｃｈｂｅｔｈ社製）にて分析した。Ｌ＊ａ＊ｂ＊表色系における色度（Ｌ＊、ａ＊、ｂ＊）を測定した。色差は下記式によって算出した。
色差（ΔＥ）＝｛（ａ＊試験後−ａ＊試験前）２＋（ｂ＊試験後−ｂ＊試験前）２＋（Ｌ＊試験後−Ｌ＊試験前）２｝１／２
Ａ：ΔＥが３未満
Ｂ：ΔＥが３以上、７未満
Ｃ：ΔＥが７以上
ΔＥが７未満であれば耐光性が良好と判断した。
【０１１３】
［実施例２〜５］
顔料分散体（ａ）の代わりに顔料分散体（ｂ）〜（ｅ）を用いる以外は実施例１と同様にしてイエロートナー（Ｂ）〜（Ｅ）を製造した。
【０１１４】
［実施例６］
（混合工程）
下記組成をボールミルで２４時間分散することにより、トナー組成物混合液２００質量部を得た。
【０１１５】
・顔料分散体（ｆ）                                              ９６質量部
・極性樹脂                                                      ８４質量部
［飽和ポリエステル（プロピレンオキサイド変性ビスフェノールＡとフタル酸の重縮合物、Ｔｇ＝７５．９℃、Ｍｗ＝１１０００、Ｍｎ＝４２００、酸価＝１１ｍｇＫＯＨ／ｇ）］
・炭化水素ワックス                                                ９質量部
（フィッシャー・トロプシュワックス、ＤＳＣ測定における最大吸熱ピーク＝８０℃、Ｍｗ＝７５０）
・サリチル酸アルミニウム化合物                                    １質量部
（オリエント化学工業社製  ボントロンＥ−８８）
・酢酸エチル（溶媒）                                            １０質量部
（分散懸濁工程）
下記組成をボールミルで２４時間分散することにより、カルボキシメチルセルロースを溶解し、水系媒体を得た。
【０１１６】
・炭酸カルシウム（アクリル酸系共重合体で被覆）                  ２０質量部
・カルボキシメチルセルロース                                  ０．５質量部
（商品名：セロゲンＢＳ−Ｈ、第一工業製薬社製）
・イオン交換水                                              ９９．５質量部
上記より得られた水系媒体１２００ｇを、ＴＫ−ホモミキサーに入れ、回転羽根を周速度２０ｍ／ｓｅｃで撹拌しながら、前記トナー組成物混合液１０００ｇを投入し、２５℃一定に維持しながら１分間撹拌して懸濁液を得た。
【０１１７】
（溶媒除去工程）
分散懸濁工程で得られた懸濁液２２００ｇをフルゾーン翼（神鋼パンテック社製）により周速度４５ｍ／ｍｉｎで撹拌しながら、温度を４０℃一定に保ち、ブロワーを用いて上記懸濁液面上の気相を強制更新し、溶媒除去を開始した。その際、溶媒除去開始から１５分後に、イオン性物質として１％に希釈したアンモニア水７５ｇを添加し、続いて溶媒除去開始から１時間後に該アンモニア水２５ｇを添加した。続いて溶媒除去開始から２時間後に該アンモニア水２５ｇを添加し、最後に溶媒除去開始から３時間後に該アンモニア水２５ｇを添加し、総添加量を１５０ｇとした。更に温度を４０℃に保ったまま、溶媒除去開始から１７時間保持し、懸濁粒子から溶媒（酢酸エチル）を除去したトナー分散体を得た。
【０１１８】
（洗浄・脱水工程）
溶媒除去工程で得られたトナー分散体３００質量部に、１０ｍｏｌ／ｌ塩酸８０質量部を加え、更に０．１ｍｏｌ／ｌ水酸化ナトリウム水溶液により中和処理後、吸引濾過によるイオン交換水洗浄を４回繰り返して、トナーケーキを得た。得られたトナーケーキを真空乾燥機で乾燥し、目開き４５μｍの篩で篩分しイエロートナー母粒子（Ｆ）を得た。それ以降は、実施例１と同様にして、イエロートナー（Ｆ）を製造した。
【０１１９】
［実施例７］
下記材料を予め混合し、二軸エクストルーダーで溶融混練した。さらに冷却した混練物をハンマーミルで粗粉砕し、粗粉砕物をジェットミルで微粉砕し、得られた微粉砕物を分級してイエロートナー母粒子（Ｇ）とした。
【０１２０】
・結着樹脂                                                    １００質量部
（スチレン−ｎ−ブチルアクリレート共重合樹脂（共重合比＝７５／２５、Ｔｇ＝６５℃、Ｍｗ＝８００００、Ｍｎ＝６７００））
・顔料（１）                                                      ６質量部
・炭化水素ワックス                                                ９質量部
（フィッシャー・トロプシュワックス、ＤＳＣ測定における最大吸熱ピーク＝８０℃、Ｍｗ＝７５０）
・サリチル酸アルミニウム化合物                                    ２質量部
（オリエント化学工業社製  ボントロンＥ−８８）
上記イエロートナー母粒子（Ｇ）を得た以降は、実施例１と同様にして、イエロートナー（Ｇ）を得た。
【０１２１】
［比較例１〜５］
顔料分散体（ａ）の代わりに顔料分散体（ｇ）〜（ｋ）を用いる以外は実施例１と同様にしてイエロートナー（Ｈ）〜（Ｌ）を製造した。
【０１２２】
［比較例６］
顔料分散体（ｆ）の代わりに顔料分散体（ｌ）を用いる以外は実施例６と同様にしてイエロートナー（Ｍ）を製造した。
【０１２３】
［比較例７］
顔料（１）の代わりに顔料（９）を用いる以外は実施例７と同様にしてイエロートナー（Ｎ）を製造した。
【０１２４】
上記実施例及び比較例の製造条件及び評価結果を表３に示す。
【０１２５】
【表３】
2010265451.tif 000009
【図１】
2010265451.tif 000016